(57)【特許請求の範囲】
【請求項１】
（Ａ）エポキシアクリレート樹脂、ウレタンアクリレート樹脂、ポリエステルアクリレート樹脂および不飽和ポリエステル樹脂からなる群から選択される少なくとも１種のラジカル重合性樹脂１００重量部と、
（Ｂ）炭素材および黒鉛材から選択される導電材であって、かつ、下記（b-1）〜（b-3）：
（b-1）グラファイトと平均繊維長が１０〜３００μｍにあるミルド化炭素繊維とからなる導電材；
（b-2）粒径範囲が１〜５μｍにある第一粒子と粒径範囲が２０〜６０μｍにある第二粒子とからなる導電材；および
（b-3）該第一粒子と該第二粒子と粒径範囲が８０〜１００μｍにある第三粒子とからなる導電材
のいずれかの導電材３０〜２００重量部と、
（Ｄ）重合開始剤とを含むことを特徴とする導電性塗料組成物。
【請求項２】
前記導電材（Ｂ）が、４７〜１７０重量部の量で用いられる請求項１記載の導電性塗料組成物。
【請求項３】
前記導電性塗料組成物が、さらに（Ｃ）重合性希釈剤５０〜１５０重量部を含み、
該重合性希釈剤（Ｃ）が、スチレンモノマー、ビニルトルエン、ジアリルフタレート、2-エチルヘキシル（メタ）アクリレート、フェノキシエチル（メタ）アクリレート、エトキシエトキシエチル（メタ）アクリレート、ブトキシエチル（メタ）アクリレート、2-ヒドロキシプロピル（メタ）アクリレート、メチルトリグリコール（メタ）アクリレート、イソデシル（メタ）アクリレート、1,4-ブタンジオールジ（メタ）アクリレート、1,6-ヘキサンジオールジ（メタ）アクリレート、ネオペンチルグリコールジ（メタ）アクリレート、ジエチレングリコールジ（メタ）アクリレート 、トリエチレングリコールジ（メタ）アクリレート、テトラエチレングリコールジ（メタ）アクリレート、トリメチロールプロパントリ（メタ）アクリレート、ペンタエリスリトールトリ（メタ）アクリレートおよびジペンタエリスリトールヘキサ（メタ）アクリレートからなる群から選択される少なくとも１種の化合物である請求項１または２に記載の導電性塗料組成物。
【請求項４】
前記重合性希釈剤（Ｃ）が、８０〜１１０重量部の量で用いられる請求項３記載の導電性塗料組成物。
【請求項５】
（Ａ）エポキシアクリレート樹脂、ウレタンアクリレート樹脂、ポリエステルアクリレート樹脂および不飽和ポリエステル樹脂からなる群から選択される少なくとも１種のラジカル重合性樹脂、および（Ｂ）炭素材および黒鉛材から選択される導電材であって、かつ、（b-1）グラファイトと平均繊維長が１０〜３００μｍにあるミルド化炭素繊維とからなる導電材；（b-2）粒径範囲が１〜５μｍにある第一粒子と粒径範囲が２０〜６０μｍにある第二粒子とからなる導電材；および（b-3）該第一粒子と該第二粒子と粒径範囲が８０〜１００μｍにある第三粒子とからなる導電材のいずれかの導電材を収容する第一容器と、
（Ｄ）重合開始剤を収容する第二容器とを備えることを特徴とする導電性塗料セット。
【請求項６】
前記第一容器が、さらに（Ｃ）重合性希釈剤を収容し、
該重合性希釈剤（Ｃ）が、スチレンモノマー、ビニルトルエン、ジアリルフタレート、2-エチルヘキシル（メタ）アクリレート、フェノキシエチル（メタ）アクリレート、エトキシエトキシエチル（メタ）アクリレート、ブトキシエチル（メタ）アクリレート、2-ヒドロキシプロピル（メタ）アクリレート、メチルトリグリコール（メタ）アクリレート、イソデシル（メタ）アクリレート、1,4-ブタンジオールジ（メタ）アクリレート、1,6-ヘキサンジオールジ（メタ）アクリレート、ネオペンチルグリコールジ（メタ）アクリレート、ジエチレングリコールジ（メタ）アクリレート 、トリエチレングリコールジ（メタ）アクリレート、テトラエチレングリコールジ（メタ）アクリレート、トリメチロールプロパントリ（メタ）アクリレート、ペンタエリスリトールトリ（メタ）アクリレートおよびジペンタエリスリトールヘキサ（メタ）アクリレートからなる群から選択される少なくとも１種の化合物である請求項５記載の導電性塗料セット。
【請求項７】
請求項１〜４のいずれかに記載された導電性塗料組成物から形成された導電性塗膜層を備えることを特徴とする導電性塗膜。
【請求項８】
前記導電性塗膜層と、絶縁性の熱硬化性樹脂塗料を用いて形成された絶縁性塗膜層とを備えることを特徴とする導電性塗膜。
【請求項９】
前記導電性塗膜層が、２層の前記絶縁性塗膜層間に形成される請求項７または８に記載の導電性塗膜。
【請求項１０】
請求項７〜９のいずれかに記載の導電性塗膜で、その表面の少なくとも一部が被覆されたことを特徴とする塗膜付き基材。
【請求項１１】
請求項７〜９のいずれかに記載の導電性塗膜と、該導電性塗膜の前記導電性塗膜層に接続された電極とからなることを特徴とする面状発熱体。
【請求項１２】
前記導電性塗膜で、その表面の少なくとも一部が被覆された塗膜付き基材を備える請求項１１記載の面状発熱体。
【発明の詳細な説明】
【産業上の利用分野】
【０００１】  本発明は、複雑な表面形状の基材にも施工可能であり、耐水性、耐熱性、耐候性および機械的強度に優れた塗膜を提供できる導電性塗料組成物、この塗料組成物を調製するための導電性塗料セットに関する。さらに本発明は、この塗料組成物を用いて形成された導電性塗膜、およびこの導電性塗膜からなる層を備えた塗膜付き基材および面状発熱体に関する。
【発明の技術的背景】
【０００２】  近年、一般家庭用、または航空、交通運輸、医療、通信、農林水産、食品加工、化学等の各種産業分野において、結露、融雪および凍結防止用シートまたは加熱・保温用シートなどとして、面状発熱体が用いられてきている。
【０００３】  このような面状発熱体としては、例えばゴムに、金属粒子または炭素材粒子を分散させた加硫ゴムシートと、これに接続された電極とを有する複合ゴム発熱体（特開平6-231869号公報参照）が提案されている。
【０００４】  しかしながら、このような複合ゴム発熱体は、製造時に平板状とすると、複雑な表面形状を有する被加熱物に適用することが困難であるという問題があった。
【０００５】  特開平6-260264号公報には、金属または炭素からなる箔、繊維または粉末などの導電体をゴムなどをバインダーとして用いて結合してなる導電性シートと、絶縁性シートとの間に樹脂層を形成し、加熱圧着してなる面状発熱体が開示されている。
【０００６】  しかしながら、このような面状発熱体は、上記の複合ゴム発熱体と同様に、複雑な表面形状を有する被加熱物に適応し難い他、導電性シートと絶縁性シートとの間の性状、例えば熱膨張率および機械的特性などの差異により、通電発熱時に両シートの密着性が低下し、防水不良や絶縁不良を起こす可能性があった。
【０００７】
また、エポキシ樹脂、ウレタン樹脂、ポリエステル樹脂、アクリル樹脂あるいはシリコーン樹脂などの種々の樹脂に粉末状または粒状の導電材を分散させてなる導電性塗料、およびこれを用いた面状発熱体が多数提案されている（特許第2788517号、特開平8-41388号、特開平6-84585号、特開平4-7377号、特開昭63-110590号、特開昭62-237690号、特開昭57-11489号、特開昭51-38140号および特開平7-125580号公報参照）。
【０００８】  このような導電性塗料によれば、例えば、導電性塗料を、複雑な表面形状の基材または被加熱物に、スプレー等で塗布して導電性塗膜を形成し、この導電性塗膜上に絶縁性塗料を同様に塗布して絶縁層を形成することで、被加熱物の表面形状に対応した面状発熱体を容易に形成することができる。
【０００９】  しかしながら、例えば、エポキシ樹脂は、耐水性に優れ、金属への付着性が良好で塗膜強度を向上させるのに好適であるが、これを導電性塗料の樹脂成分として用いた場合には、絶縁性塗料成分の滲入によって導電性が低下するという問題があった。さらに、エポキシ樹脂を用いた導電性塗膜は、導電性が低く発熱量が小さいという欠点があった。
【００１０】  また、シリコーン樹脂などのように、乾燥硬化時に焼き付けを必要とする樹脂を導電性塗料の樹脂成分として用いた場合、焼き付け温度下に耐えうる耐熱性を有した基材または被加熱物にしか用いることができず、適用範囲が狭くなるという問題がある。また、このような導電性塗料では、焼き付け時に電極として用いた金属箔の熱歪みによる反り返り、電極接続用接着剤の吹き出しなどが生じ、その結果導電性の低下や断線が発生する恐れがあった。
【００１１】  さらに、ウレタン樹脂、ポリエステル樹脂およびアクリル樹脂などの上述した以外の樹脂を導電性塗料の樹脂成分として用いた場合、長期間の発熱および屋外暴露下で使用するために必要な耐水性、耐熱性、耐候性および機械的強度などが十分ではないという問題があった。
【発明の目的】
【００１２】  本発明は、このような従来技術に伴う問題点を解決するためになされたものであり、複雑な表面形状の基材または被加熱物にも容易に施工でき、耐水性、耐熱性、耐候性および機械的強度に優れた塗膜を提供できる導電性塗料組成物およびこの塗料組成物を調製するための導電性塗料セットを提供することを目的としている。
【００１３】  さらに、本発明は、前記塗料組成物を用いて形成された導電性塗膜、これを用いた塗膜層を有する塗膜付き基材及び面状発熱体を提供することを目的としている。
【発明の概要】
【００１４】  本発明に係る導電性塗料組成物は、（Ａ）エポキシアクリレート樹脂、ウレタンアクリレート樹脂、ポリエステルアクリレート樹脂および不飽和ポリエステルからなる群から選択される少なくとも１種のラジカル重合性樹脂１００重量部と、（Ｂ）炭素材および黒鉛材からなる群から選択される少なくとも一種の導電材３０〜２００重量部、好ましくは４７〜１７０重量部と、
（Ｄ）重合開始剤とを含むことを特徴としている。
【００１５】  本発明に係る導電性塗料組成物は、さらに（Ｃ）重合性希釈剤５０〜１５０重量部、好ましくは８０〜１１０重童部を含むことが望ましい。
【００１６】  本発明に係る導電性塗料セットは、前記ラジカル重合性樹脂（Ａ）および前記導電材（Ｂ）を収容する第一容器と、重合開始剤（Ｄ）を収容する第二容器とをそなえることを特徴としている。
【００１７】  本発明に係る塗装用セットでは、第一容器は、さらに重合性希釈剤（Ｃ）を収容していてもよい。
【００１８】  本発明に係る導電性塗膜は、前記導電性塗料組成物から形成された導電性塗膜層を備えることを特徴としている。
【００１９】  本発明に係る導電性塗膜は、このような導電性塗膜層を有していればその層構成を特に限定されない。例えば、本発明に係る導電性塗膜では、導電性塗膜層とともに、絶縁性の熱硬化性樹脂塗料を用いて形成された絶縁性塗膜層を備えていてもよく、また導電性塗膜層が、２層の前記絶縁性塗膜層間に形成されていてもよい。
【００２０】  本発明に係る塗膜付き基材は、前記導電性塗膜で、その表面の少なくとも一部が被覆されていることを特徴とする。
【００２１】  本発明に係る面状発熱体は、前記導電性塗膜と、この導電性塗膜の前記導電性塗膜層に接続された電極とからなることを特徴としている。
【００２２】  本発明に係る面状発熱体は、前記導電性塗膜で、その表面の少なくとも一部が被覆された基材を備えていてもよい。
【発明の具体的な説明】
【００２３】  以下、本発明に係る導電性塗料組成物、導電性塗料セット、導電性塗膜、塗膜付き基材および面状発熱体を更に具体的に説明する。
【００２４】 導電性塗料組成物
本発明に係る導電性塗料組成物は、特定のラジカル重合性樹脂（Ａ）、導電材（Ｂ）および重合開始剤（Ｄ）を含んでいる。
【００２５】  本発明の塗料組成物に含まれるラジカル重合性樹脂（Ａ）は、エポキシアクリレート樹脂、ウレタンアクリレート樹脂、ポリエステルアクリレート樹脂および不飽和ポリエステル樹脂からなる群から選択される。
【００２６】  エポキシアクリレート樹脂は、エピクロルヒドリン等のエポキシ化合物とアクリル酸またはメタクリル酸との反応により合成される。
【００２７】  このようなエポキシアクリレート樹脂としては、具体的には、
ビスフェノールＡとエピクロルヒドリンと（メタ）アクリル酸との反応により合成されるビスフェノールＡ型エポキシアクリレート、
ビスフェノールＳとエピクロルヒドリンと（メタ）アクリル酸との反応により合成されるビスフェノールＳ型エポキシアクリレート、
ビスフェノールＦとエピクロルヒドリンと（メタ）アクリル酸との反応により合成されるビスフェノールＦ型エポキシアクリレート、および
フェノールノボラックとエピクロルヒドリンと（メタ）アクリル酸との反応により合成されるフェノールノボラック型エポキシアクリレート
などが挙げられる。
【００２８】  ポリエステルアクリレート樹脂は、ジオールもしくはポリオールと２塩基酸との反応により合成したポリエステルの骨格に残った水酸基に、（メタ）アクリル酸を縮合して得られる。
【００２９】  このようなポリエステルアクリレート樹脂としては、具体的には、
無水フタル酸とプロピレンオキサイドと（メタ）アクリル酸との反応により合成されるアクリレート、
アジピン酸と1,6-ヘキサンジオールと（メタ）アクリル酸との反応により合成されるアクリレート、
トリメリット酸とジエチレングリコールと（メタ）アクリル酸との反応により合成されるアクリレートなどが挙げられる。
【００３０】  ウレタンアクリレート樹脂は、たとえばジイソシアネート類とポリオール類とヒドロキシ（メタ）アクリレート類とを反応させることによって得られ、分子中に官能基として（メタ）アクリロイル基（ＣＨ2＝ＣＲＣＯ−、Ｒ：Ｈ又はＣＨ3）とウレタン結合（−ＮＨ・ＣＯＯ−）を有するプレポリマー（オリゴマー）である。
【００３１】  ジイソシアネート類としては、具体的には、ヘキサメチレンジイソシアネート［ＨＤＩ］、イソホロンジイソシアネート［ＩＰＤＩ］、メチレンビス（4-シクロヘキシルイソシアネート）［ＨＭＤＩ］、トリメチルヘキサメチレンジイソシアネート［ＴＭＨＭＤＩ］、トリレンジイソシアネート［ＴＤＩ］、4,4-ジフェニルメタンジイソシアネート［ＭＤＩ］、キシリレンジイソシアネート［ＸＤＩ］などが挙げられる。
【００３２】  ポリオール類としては、具体的には、ポリ（プロピレンオキサイド）ジオール、ポリ（プロピレンオキサイド）トリオール、ポリ（テトラメチレンオキサイド）ジオール、エトキシ化ビスフェノールＡなどが挙げられる。
【００３３】  また、不飽和ポリエステル樹脂としては、具体的には、
1,2-プロピレングリコールと無水フタール酸と無水マレイン酸とからなる不飽和ポリエステル；
トリメチロールプロパンジアリルエーテル（ＴＭＰＤＡ）、トリメチロールプロパントリアリルエーテル（ＴＭＰＴＡＥ）、トリアリルイソシアネート、ジアリルフタレート等のアリル基含有化合物とスチレンとが配合された不飽和ポリエステルなどが挙げられる。
【００３４】  本発明では、ラジカル重合性樹脂（Ａ）は、このようなエポキシアクリレート樹脂、ポリエステルアクリレート樹脂、ポリウレタンアクリレート樹脂または不飽和ポリエステル樹脂を、単独で含んでいても、２種以上を組み合わせて含んでいてもよい。
【００３５】  本発明に係る導電性塗料組成物に含まれる導電材（Ｂ）は、炭素材および黒鉛材から選択される。
【００３６】  本発明で導電材（Ｂ）として用いられる炭素材および黒鉛材は、組成物中に均一に分散できれば特にその形状を限定されず、例えば、粒状、球状、棒状、多面体状、針状、ミルド化繊維状およびフレーク状（鱗片状）など種々の形状の粒子であってよく、さらには微細粒子の集合体粒子などの形態であってもよい。
【００３７】  このような炭素材としては、カーボンブラック、ＰＡＮ系、コールタール系、石炭ピッチ系、重質油系および石油ピッチ系のミルド化炭素繊維などを挙げることができる。
【００３８】
また、黒鉛材としては、天然黒鉛、人造黒鉛、および上記ＰＡＮ系、コールタール系、石炭ピッチ系、重質油系および石油ピッチ系の炭素繊維などをさらに高温処理し黒鉛化して得られるミルド化黒鉛繊維を挙げることができる。
【００３９】  さらに、導電材（Ｂ）となる炭素または黒鉛材としては、テーラ等の方法（Brooks and Taylor, Carbon 3, 185(1965)）で製造されたメソカーボンマイクロビーズを例示することができる。
【００４０】
このような炭素材および黒鉛材のうち、特にカーボンブラック、ミルド化炭素繊維、天然及び人造黒鉛（グラファイト）、およびミルド化黒鉛繊維が好ましい。
【００４１】  このような炭素材および黒鉛材は、単独で用いても、２種以上を組み合わせて用いてもよい。
【００４２】  また、本発明では、導電材（Ｂ）の粒径および粒径分布は、十分な塗膜強度および導電性、および作業性の良好な粘度などを確保できれば特に限定されず、必要に応じて適宜選択することが可能である。
【００４３】  例えば、導電材（Ｂ）は、その平均粒径が、０．５〜２００μｍ、好ましくは１〜１５０μｍ、特に５〜１００μｍの平均粒径を有することが望ましい。
【００４４】
また、導電材（Ｂ）は、ミルド化繊維である場合、その平均繊維長が１０〜３００μｍ、好ましくは１０〜１５０μｍ、特に３０〜１００μｍの平均繊維長を有することが望ましい。
【００４５】  このような平均繊維長のミルド化炭素繊維またはミルド化黒鉛繊維を用いることにより、特に塗膜強度を向上させることが可能である。
【００４６】  さらに、導電材（Ｂ）は、平均粒径が異なるものを混合するなどして、適当な粒径分布を有するようにしてもよい。たとえば、導電材（Ｂ）として、炭素材または黒鉛材を用いた場合、粒径範囲が１〜５μｍにある第一粒子１０〜９０重量％、好ましくは１０〜５０重量％と、粒径範囲が２０〜６０μｍにある第二粒子１０〜９０重量％、好ましくは１０〜５０重量％と、粒径範囲が８０〜１００μｍにある第三粒子１０〜９０重量％、好ましくは１０〜４０重量％とを混合することが望ましい。
【００４７】  このように炭素材または黒鉛材を混合することにより、低粘度で作業性に優れ、かつ優れた導電性を有する導電性塗膜を得ることができる。
【００４８】  本発明では、このような導電材（Ｂ）は、アクリレート樹脂（Ａ）１００重量部に対して、３０〜２００重量部、好ましくは４７〜１７０重量部、特に６０〜１７０重量部の量で用いられる。
【００４９】  導電材（Ｂ）をこのような範囲の量で用いることにより、十分な導電性および強度の導電性塗膜を形成できる他、組成物の均一分散性および塗装作業性が良好になる。
【００５０】  本発明の導電性塗料組成物に含まれる重合開始剤（Ｄ）としては、過酸化アシル、過酸化アルキル、過酸エステル、ヒドロペルオキシドなどの有機過酸化物、および加硫酸塩、金属過酸化物などの無機過酸化物、ケトンパーオキサイドなどを用いることができる。
【００５１】  このような有機過酸化物としては、具体的には、メチルエチルケトンパーオキサイド、メチルイソブチルケトンパーオキサイド、ベンゾイルパーオキサイド、クメンハイドロパーオキサイド、ｔ-ブチルパーオキシベンゾエートなどを例示できる。これら有機過酸化物が単独で用いてもよいが、２種以上を組み合わせてもよく、例えばクメンハイドロパーオキサイド／ｔ-ブチルパーオキシベンゾエート混合系、クメンハイドロパーオキサイド／ｔ-ブチルパーオキシベンゾエート／メチルエチルケトンパーオキサイド混合系として用いることができる。
【００５２】  また、無機過酸化物としては、具体的には、過硫酸カリウム、過硫酸アンモニウムなどを例示できる。
【００５３】  本発明では、このような重合開始剤（Ｄ）は、その使用量を特に限定されないが、例えばエポキシアクリレート樹脂（Ａ）１００重量部に対して、０．５〜１５重量部、好ましくは１〜１０重量部、特に２〜７重量部の量で用いることが望ましい。
【００５４】  なお、本発明では、このような重合開始剤（Ｄ）とともに、ラジカル重合促進剤を併用することが望ましく、このような促進剤としては、例えば、ナフテン酸コバルトおよびジメチルアニリンなどを例示できる。
【００５５】  以上説明したアクリレート樹脂（Ａ）、導電材（Ｂ）および重合開始剤（Ｄ）を含む本発明に係る導電性塗料組成物は、さらに（Ｃ）重合性希釈剤を含んでいてもよい。
【００５６】  このような重合性希釈剤（Ｃ）としては、例えば、芳香族ビニル化合物、単官能性（メタ）アクリレート系重合性モノマー、および多官能性（メタ）アクリレート系重合性モノマーなどを例示することができる。
【００５７】  芳香族ビニル化合物としては、具体的には、例えばスチレンモノマー、ビニルトルエンおよびジアリルフタレートなどを例示することができる。
【００５８】
単官能性（メタ）アクリレート系重合性モノマーとしては、具体的には、例えば2-エチルヘキシル（メタ）アクリレート、フェノキシエチル（メタ）アクリレート、エトキシエトキシエチル（メタ）アクリレート、ブトキシエチル（メタ）アクリレート、2-ヒドロキシプロピル（メタ）アクリレート、メチルトリグリコール（メタ）アクリレート、イソデシル（メタ）アクリレート等の単官能モノマーが挙げられる。
【００５９】  多官能性（メタ）アクリレート系重合性モノマーは、（メタ）アクリレートに代表される重合性官能基をモノマー中に２個以上有するものであり、具体的には、
1,4-ブタンジオールジ（メタ）アクリレート、1,6-ヘキサンジオールジ（メタ）アクリレート、ネオペンチルグリコールジ（メタ）アクリレート、ジエチレングリコールジ（メタ）アクリレート、トリエチレングリコールジ（メタ）アクリレート、テトラエチレングリコールジ（メタ）アクリレート等の２官能モノマー；
トリメチロールプロパントリ（メタ）アクリレート、ペンタエリスリトールトリ（メタ）アクリレート、ジペンタエリスリトールヘキサ（メタ）アクリレート等の多官能モノマー；
などが挙げられる。
【００６０】  このような重合性希釈剤（Ｃ）は、以上の化合物を単独で含んでいても、二種以上を組み合わせて含んでいてもよい。
【００６１】  このような重合性希釈剤（Ｃ）は、エポキシアクリレート樹脂（Ａ）１００重量部に対して、５０〜１５０重量部、好ましくは８０〜１１０重量部の量で用いることが望ましい。
【００６２】
このような範囲の量で重合性希釈剤（Ｃ）を用いることにより、導電性能の安定性および塗装作業性が向上する。
【００６３】  本発明に係る導電性塗料組成物は、以上説明した成分（Ａ）〜（Ｄ）の他に、本発明の目的を損なわない範囲で、上記アクリレート樹脂（Ａ）と共重合可能な各種モノマー（例：上記以外のアクリルモノマー、ビニルモノマー）の他、塗料分野において公知の各種添加剤、例えば：
ソーダ長石、マイカ、アルミナ、タルク、クレーおよび炭酸カルシウムなどの充填剤（体質顔料）、
無水石膏、半水石膏、ゼオライト、シリカゲル、活性アルミナなどの吸水剤、  ｔ-ブチルカテコールなどの滑剤、
弁柄およびチタン白などの顔料、
芳香族炭化水素類（例：キシレン、トルエン）、ケトン類（例：メチルイソブチルケトン（ＭＩＢＫ））、エステル類（例：酢酸エチル、酢酸イソブチル）などの各種有機溶剤、および
可塑剤、レベリング剤、消泡剤などを含んでいてもよい。
【００６４】 導電性塗料セット
本発明に係る導電性塗料組成物は、上述したラジカル重合性樹脂（Ａ）、導電材（Ｂ）、重合開始剤（Ｄ）および任意成分である反応性希釈剤（Ｃ）を、塗布直前に、任意の順序で混合して調製され、所望の箇所に塗布される。したがって、各成分（Ａ）〜（Ｄ）は、使用するまで、各々別々に、特に少なくとも成分（Ａ）および（Ｃ）と、成分（Ｄ）とが別々となるように貯蔵または搬送される。
【００６５】  本発明に係る導電性塗料セットは、以上説明したラジカル重合性樹脂（Ａ）および導電材（Ｂ）を収容する第一容器および重合開始剤（Ｄ）を収容する第二容器を備えている。
【００６６】  本発明に係る塗料セットでは、重合性希釈剤（Ｃ）を、ラジカル重合性樹脂と混合して、第一の容器に収容していてもよい。
【００６７】  本発明に係る導電性塗料セットによれば、各成分（Ａ）〜（Ｄ）を各々第一および第二の容器に収容した状態で貯蔵および搬送し、使用直前に第一および第二の容器から所望量の各成分を混合することで、本発明に係る導電性塗料組成物を容易に調製することができる。
【００６８】 導電性塗膜
本発明に係る導電性塗膜は、上述した導電性塗料組成物から形成された導電性塗膜層を備えている。
【００６９】  本発明に係る導電性塗膜は、このような導電性塗膜層を有していればその層構成を特に限定されない。例えば、本発明に係る導電性塗膜では、導電性塗膜層とともに、絶縁性の熱硬化性樹脂塗料を用いて形成された絶縁性塗膜層を備えていてもよく、また導電性塗膜層が、２層の前記絶縁性塗膜層間に形成されていてもよい。
【００７０】
絶縁性塗膜は、導電性塗膜と、これを施工する基材または被加熱物との間の絶縁性を確保するために形成される他、導電性塗膜上に形成した場合には、その保護層または断熱層としても機能し得る。
【００７１】  本発明で、絶縁性塗膜の形成に用いる塗料としては、エポキシアクリレート樹脂、不飽和ポリエステル樹脂、エポキシ樹脂、熱硬化性アクリル樹脂、ウレタン樹脂、シリコーン樹脂、ポリエステル変性フッ素樹脂などをアクリレート樹脂として含む熱硬化性樹脂塗料を例示することができる。この内、特にエポキシアクリレート樹脂あるいは不飽和ポリエステル樹脂が好ましい。
【００７２】  このような熱硬化性樹脂塗料は、塗料分野において公知の各種添加剤、例えば上述したような充填剤、体質顔料、吸水剤、滑剤、顔料、有機溶剤、可塑剤、レベリング剤、消泡剤などを添加することができる。
【００７３】  本発明に係る導電性塗膜では、導電性塗膜層の厚さは、要求される発熱量、層構成などに応じて適宜選択できるが、例えば１００〜７００μｍ、好ましくは２００〜４００μｍであることが望ましい。
【００７４】  また、導電性塗膜層と絶縁性塗膜層とを積層した多層導電性塗膜では、絶縁性塗膜層の厚さは、基材または被加熱物との絶縁性、導電性塗膜層の化学的または物理的保護機能など目的に応じて種々変更することができる。例えば、絶縁性塗膜層は、２００〜１０００μｍ、好ましくは３００〜６００μｍの厚さを有することが望ましい。
【００７５】
塗膜付き基材
本発明に係る塗膜付き基材は、基材と、その表面の少なくとも一部を被覆する上記導電性塗膜とからなることを特徴としている。このような塗膜付き基材は、適当な電極に接続し、通電することで発熱する面状発熱体として使用することができる。
【００７６】  本発明の塗膜付き基材に用いられる基材は、特に限定されず、各種プラスチックス、セラミックス、木質、紙、織布、不織布、繊維、所望により表面を絶縁処理した鋼、銅またはアルミなどの金属材料などのいずれであってもよい。これら基材は、その用途に応じて、種々の形状とすることが可能である。
【００７７】
また、本発明の面状発熱体は、上記の導電性塗膜で、その表面の少なくとも一部が被覆された基材を備えていてもよい。すなわち、本発明の面状発熱体は、上述の被膜付き基材と、その導電性被膜層に接続された電極とから構成される。
【００７８】  本発明に係る塗膜付き基材は、上述した導電性塗料組成物、および所望により絶縁性塗料を、所望形状の基材に、任意の順序で塗布して導電性塗膜を形成することで製造できる。この際、最外層に絶縁性塗膜層を設け、この絶縁性塗膜層によって、導電性塗膜が、その表面および側面を含め、完全に被覆されるようにすることが好ましい。このような導電性塗料組成物および絶縁性塗料の塗布は、特に限定されず、エアースプレー、エアーレススプレー、刷毛塗り、ローラ塗りなどの種々の方法で行うことが可能である。
【００７９】  また、本発明に係る塗膜付き基材は、木製、プラスチック製または金属製の型内に、先ず離型紙を装着し、該離型紙上に上記の方法で導電性塗膜層および絶縁性塗膜層を形成し、次いでガラス繊維などの繊維基材にポリエステル樹脂などの熱硬化性樹脂を含浸させた基材を収容して積層し、硬化後脱型して製造することができる。この場合、型の形状を適宜変更することにより、所望の形状の基材上に導電性塗膜が形成された塗膜付き基材を製造することができる。
【００８０】 面状発熱体
本発明に係る面状発熱体は、上述した導電性塗膜と、この導電性塗膜の導電性塗膜層に接続された電極とからなる。
【００８１】  本発明の面状発熱体は、被加熱物に直接、所望により導電性塗膜層および絶縁性塗膜層を積層してなる導電性塗膜を形成した場合には、基材を必要としない。
【００８２】  本発明に係る面状発熱体は、上述したような塗膜付き基材の製造に際して、導電性塗膜の導電性塗膜層に接続するように、銅、炭素鋼、ステンレス、アルミおよびチタンなどの金属製箔、金属製リード線などの電極を介在させることで製造することができる。具体的には、本発明に係る面状発熱体は、例えば絶縁性塗膜層形成後この層に電極を接着した後に、導電性塗膜層を形成するか、導電性塗膜層形成後に該層に電極を接着し、さらに絶縁性塗膜層を形成することで製造できる。
【００８３】
ここで、添付図１〜図６を参照して、本発明に係る面状発熱体をさらに具体的に説明する。
【００８４】  添付図１（Ａ）は、本発明に係る面状発熱体の好ましい一態様を示す平面図であり、図１（Ｂ）は、図１（Ａ）中のＢ−Ｂ線断面矢視図である。
【００８５】  図示されるように、この面状発熱体１は、基材３と、基材３上に形成された導電性塗膜５と、導電性塗膜５内に埋設された電極７，７とを有している。
【００８６】  基材３は、平面視長方形状の金属板９と、金属板９の両面に形成された絶縁性塗膜層１１，１１とを備えている。さらに、この基材３は、一方の絶縁性塗膜層１１上に積層された保護層１３を有している。
【００８７】  このような基材３の他方の絶縁性塗膜層１１上には、導電性塗膜５が形成されるが、この導電性塗膜５は、基材３の絶縁性塗膜層１１に密着する第一の絶縁性塗膜層１５と、この絶縁性塗膜層１５上に形成される導電性塗膜層１７と、この導電性塗膜層１７上に形成される第二の絶縁性保護塗膜層１９とを有する。
【００８８】
また、この導電性塗膜５では、絶縁性塗膜層１１の外周縁部上は、導電性塗膜層１７が形成されていない非加熱部２０であり、この部分では第一および第二の絶縁性塗膜層１５，１９が直接密着している。そして、第二の絶縁性保護塗料層１９上には、基材３の導電性塗膜５形成側からの放熱量を調節するための断熱層２１が形成されている。
【００８９】  電極７，７は、帯状金属箔からなり、面状発熱体１の幅方向両側において、導電性塗膜層１７および第一の絶縁性塗膜層１５間に形成されて長手方向に延在している。そして、電極７，７は、各々その一方端が非加熱部２０を横断して外部のリード線２２，２２に接合され、他方端は非加熱部２０に達することなく終端している。
【００９０】  また、電極７，７とリード線２２，２２との接合部２３，２３は、接着剤によって絶縁・防水処理されている。
【００９１】  このような構造を有する本体態様の面状発熱体１は、例えば以下に説明する方法（以下、塗装方式と記すこともある）によって製造することができる。即ち先ず、基材３に絶縁性塗料を塗布し、乾燥硬化させて第一の絶縁性塗膜層１５を形成し、電極７，７を接着して粗面化とともに、第一の絶縁性塗膜層１５の表面外周部をマスキングする。次いで、本発明に係る導電性塗料組成物を塗布し、速やかにマスキングを除去し、本発明に係る塗料組成物を乾燥硬化させて導電性塗膜層１７とする。そして、導電性塗膜層１７および絶縁性塗膜外周部上に絶縁性塗料を塗布し、乾燥硬化させて第二の絶縁性塗膜層１９とする。このようにして、導電性塗膜層１７を囲む非加熱部２０が形成される。
【００９２】  その後、第二の絶縁性塗膜層１９上に、断熱塗料を塗布して乾燥硬化させて断熱層２１とした後、電極７，７にリード線２２，２２を接続し、接続部分２３，２３を接着剤、パテなどによって絶縁・防水処理する。
【００９３】  以上説明した面状発熱体１は、リード線２２，２２を、付図視の外部電源に接続されたコントローラ２５に接続し、このコントローラによって導電性塗膜層に流れる電流またはこれに加える印加電圧を制御することで、所望の温度で発熱させることができる。
【００９４】  添付図２（Ａ）は、本発明に係る面状発熱体の他の好ましい態様を示す平面図であり、図２（Ｂ）は、図２（Ａ）中のＢ−Ｂ線断面矢視図である。なお、図２（Ａ）および（Ｂ）において、図１（Ａ）および（Ｂ）と同様の部分には同様の符号を付す。
【００９５】
図示されるように、この面状発熱体３１は、基材３３と、基材３３上に形成された導電性塗膜５と、導電性塗膜５内に埋設された電極７，７とを有している。
【００９６】
基材３３は、平面視長方形状の繊維強化プラスチック（ＦＲＰ）板からなる。
【００９７】
このような基材３３の一方の表面には、導電性塗膜５が形成されるが、この導電性塗膜５では、図１（Ａ）および（Ｂ）と同様の順序で積層された第一の絶縁性塗膜層１５、導電性塗膜層１７および第二の絶縁性塗膜層１９を有している。
【００９８】  ただし、この面状発熱体３１では、電極７，７は、導電性塗膜層１７と第二の絶縁性塗膜層１９との間に設けられている。
【００９９】  このような構造を有する本体態様の面状発熱体３１は、例えば以下のような方法（以下、ＦＲＰ成形方式と記すことがある）によって製造することができる。即ち先ず、平板状の型に離型剤を塗布した後、離型剤層上に絶縁性塗料を塗布し、乾燥硬化させて第二の絶縁性塗膜層１９を形成した後、電極７，７を接着して粗面化するとともに、第二の絶縁性塗膜層１９の表面外周部をマスキングする。次いで、本発明に係る導電性塗料組成物を塗布し、速やかにマスキングを除去し、塗料組成物を乾燥硬化させて導電性塗膜層１７とする。そして、導電性塗膜層１７および第二の絶縁性塗膜層１９外周部上に絶縁性塗料を塗布し、乾燥硬化させて第一の絶縁性塗膜層１５とする。このようにして、導電性塗膜層１７を囲む非加熱部２０が形成される。
【０１００】
さらに、第一の絶縁性塗膜層１５上に、熱硬化性樹脂を含浸させたガラス繊維を積層し、乾燥硬化させて基材３３とする。その後、面状発熱体３１を脱型し、電極７，７にリード線２２，２２を接続し、接続部分を接着剤・パテなどによって絶縁・防水処理する。
【０１０１】
以上説明した本態様の面状発熱体３１にあっても、リード線２２，２２を、不図示の外部電源に接続されたコントローラ２５に接続すれば、図１（Ａ）および（Ｂ）に示される面状発熱体１と同様に機能する。
【０１０２】  なお、図１および図２に示した平板状の基材を用いた面状発熱体１および３１に付き具体的に説明したが、本発明の面状発熱体は、その形状を平坦形状に特定するものではなく、例えば、図３（Ａ）、図３（Ｂ）および図４（Ａ）に示す形状とすることができる。
【０１０３】  すなわち、添付図３（Ａ）は、本発明に係る面状発熱体の別の好ましい態様を示す概略平面図であり、添付図３（Ｂ）は、その概略側面図であり、図４（Ａ）は、図３（Ａ）中Ｘ−Ｘ線断面矢視図である。
【０１０４】
図示されるように、本態様の面状発熱体４１は、屈曲板状の基材４３と、基材４３上に形成された導電性塗膜４５と、導電性塗膜４５内に埋設された電極４７，４７とを有している。なお、屈曲平板状基材４３は、その屈曲側に設けられた三角形の補強板４２によって補強されている。この面状発熱体４１は、送電線鉄塔に設けられた送電・配電装置４８上に、該装置４８上部が内部に位置するように被せて配置される、降雪時の着雪防止装置として使用される。
【０１０５】
このような面状発熱体４１の基材４３は、屈曲板状の金属板４９と、金属板４９の両面に形成された絶縁性塗膜層５１，５１とを備えている。さらに、この基材４３は、一方の絶縁性塗膜層５１上にさらに積層された絶縁性塗膜層５２および断熱層５３を有している。
【０１０６】  このような基材４３の他方の絶縁性塗膜層５１上には、導電性塗膜４５が形成されるが、この導電性塗膜４５は、基材４３の絶縁性塗膜層５１に密着する第一の絶縁性塗膜層５５と、この絶縁性塗膜層５５上に形成される導電性塗膜層５７と、この導電性塗膜層５７上に形成される第二の絶縁性塗膜層５９とを有している。
【０１０７】
また、この導電性塗膜４５では、第一の絶縁性塗膜層５５の外周縁部上は、導電性塗膜層５７が形成されていない非加熱部６０であり、この部分では第一および第二の絶縁性塗膜層５５,５９が直接密着している。そして、第二の絶縁性塗料層５９上には、この絶縁性塗膜層５９を保護するための保護層６１が形成されている。
【０１０８】
電極４７，４７は、帯状金属箔からなり、面状発熱体４１の幅方向両側において、導電性塗膜層５７および第一の絶縁性塗膜層５５間に形成されて長手方向に延在している。そして、電極４７，４７は、各々その一方端が非加熱部６０を横断して外部のリード線２２，２２に接合され、他方端は非加熱部６０に達することなく終端している。
【０１０９】
また、電極４７，４７とリード線２２，２２との接合部２３，２３は、接着剤によって絶縁・防水処理されている。そして、電極４７，４７は、各々その一方端が非加熱部６０を横断して外部のリード線２２，２２に接合され、他方端は非加熱部６０に達することなく終端している。
【０１１０】
また、電極４７，４７とリード線２２，２２との接合部２３，２３は、接着剤・パテなどによって絶縁・防水処理されている。
【０１１１】  このような構造を有する本体態様の面状発熱体４１は、例えば以下に説明する塗装方式によって製造することができる。即ち先ず、基材４３に絶縁性塗料を塗布し、乾燥硬化させて第一の絶縁性塗膜層５５を形成し、電極４７，４７を接着して粗面化する。次いで、第一の絶縁性塗膜層５５の表面外周部をマスキングする。その後、本発明に係る導電性塗料組成物を塗布し、速やかにマスキングを除去し、塗料組成物を乾燥硬化させて導電性塗膜層５７とする。そして、導電性塗膜層５７および絶縁性塗膜５５外周部上に絶縁性塗料を塗布し、乾燥硬化させて第二の絶縁性塗膜層５９とする。このようにして、導電性膜層５７を囲む非加熱部６０が形成される。
【０１１２】
また、絶縁性塗膜５５形成時に、基材４３の他方の絶縁性塗膜層５１上に、絶縁塗料を塗布し、乾燥硬化させて絶縁性塗膜層５２を形成し、さらに断熱塗料を塗布乾燥して断熱層５３を形成する。
【０１１３】
その後、電極４７，４７にリード線２２，２２を接続し、接続部分２３，２３を接着剤、パテなどによって絶縁・防水処理した後、第一の絶縁性塗膜層５９上に、絶縁性塗料を塗布し乾燥硬化させて保護層６１とする。
【０１１４】
以上説明した面状発熱体４１は、リード線２２，２２を、不図示の外部電源に接続されたコントローラ２５に接続し、このコントローラによって導電性塗膜層に流れる電流またはこれに加える印加電圧を制御することで、所望の温度で発熱させることができる。
【０１１５】
なお、図３（Ａ）および（Ｂ）のような外観形状の面状発熱体は、図４（Ｂ）に示すように、基材としてＦＲＰを用い、他の塗膜層構造を有するものとすることもできる。
【０１１６】
即ち、図４（Ｂ）は、図３で示す外観形状の面状発熱体を、ＦＲＰ基材を用いて製造した場合の、図３（Ａ）中Ｘ−Ｘ線断面図である。
【０１１７】
図示されるように、この面状発熱体４１は、基材７３と、基材７３上に形成された導電性塗膜７５と、導電性塗膜７５内に埋設された電極４７，４７とを有している。
【０１１８】  基材７３は、図３で示す外観形状の繊維強化プラスチック（ＦＲＰ）板からなる。
【０１１９】  このような基材７３の一方の表面には、導電性塗膜７５が形成されるが、この導電性塗膜７５は、図１（Ａ）および（Ｂ）と同様の順序で積層された第一の絶縁性塗膜層５５、導電性塗膜層５７、第二の絶縁性塗膜層５９および保護層６１を有している。ただし、電極４７，４７は、導電性塗膜層５７と、第二の絶縁性塗膜層５９との間に形成されている。
【０１２０】  このような構造を有する本体態様の面状発熱体４１は、例えば以下のようなＦＲＰ成形方式によって製造することができる。即ち先ず、円錐状の型に離型剤を塗布した後、離型剤層上に絶縁性塗料を塗布し、乾燥硬化させて保護層６１を形成した後、保護層６１上に絶縁性塗料を塗布し、硬化させて第二の絶縁性塗膜層５９を形成する。次いで、第二の絶縁性塗膜層５９上に電極４７，４７を接着して粗面化するとともに、第二の絶縁性塗膜層５９の表面外周部をマスキングする。その後、本発明に係る導電性塗料組成物を塗布し、速やかにマスキングを除去し、塗料組成物を乾燥硬化させて導電性塗膜層５７とする。そして、導電性塗膜層５７および第二の絶縁性塗膜５９外周郡上に絶縁性塗料を塗布し、乾燥硬化させて第一の絶縁性塗膜層５５とする。このようにして、導電性塗膜層５７を囲む非加熱部６０が形成される。
【０１２１】  さらに、第一の絶縁性塗膜層５５上に、熱硬化性樹脂を含浸させたガラス繊維を積層し、乾燥硬化させて基材７３とする。その後、面状発熱体４１を脱型し、電極４７，４７にリード線２２，２２を接続し、接続部分２３，２３を接着剤・パテなどによって絶縁・防水処理する。
【０１２２】
以上説明した本態様の面状発熱体４１にあっても、リード線２２，２２を、不図示の外部電源に接続されたコントローラ２５に接続すれば、図４（Ｂ）に示される面状発熱体３１と同様に機能する。したがって、送電線鉄塔に設けられた送電・配電装置４８上に、該装置４８の上部が内部に位置するように被せて配置される、降雪時の着雪防止装置として好適である。
【０１２３】  また、本発明に係る面状発熱体は、添付図５（Ａ）および（Ｂ）に示すように、曲面形状を有していてもよい。
【０１２４】  すなわち、添付図５（Ａ）は、本発明に係る面状発熱体のさらに別の好ましい態様を示す概略平面図であり、添付図５（Ｂ）は、その概略側面図である。
【０１２５】  図示されるように、本態様の面状発熱体８１は、ドーム状に湾曲した湾曲板となっており、添付図４（Ａ）または（Ｂ）に示されたのと同様の層構造を有する。なお、ドーム状に湾曲した基材４３は、その屈曲側に設けられた半円形状の補強板８２によって補強されている。
【０１２６】  また、この面状発熱体８１の電極８７，８７は、帯状金属箔からなり、面状発熱体８１の幅方向両側において、長手方向に延在している。そして、電極８７，８７は、各々その一方端が外部のリード線２２，２２に接合され、他方端は非加熱部６０に達することなく終端している。
【０１２７】  また、電極５７，５７とリード線２２，２２との接合部２３，２３は、接着剤によって絶縁・防水処理されている。そして、電極４７，４７は、各々その一方端が非加熱部６０を横断して外部のリード線６２，６２に接合され、他方端は外部に達することなく終端している。
【０１２８】
このような外観ドーム状の面状発熱体８１は、金属製基材の形状をドーム状とし、上述した塗装方式を採用することにより、あるいは用いる型の内部形状をドーム状とし、上述したＦＲＰ成形方式を採用して製造することにより、各々図４（Ａ）または図４（Ｂ）に示された層構造を有するようにできる。
【０１２９】  このような本態様の面状発熱体８１にあっても、リード線２２，２２を、付図視の外部電源に接続されたコントローラ２５に接続すれば、図３に示される面状発熱体３１と同様に機能する。したがって、送電線鉄塔に設けられた送電・配電装置４８上に、該装置４８の上部が内部に位置するように被せて配置される、降雪時の着雪防止装置として好適である。
【０１３０】  以上、基材を有する面状発熱体に関して具体的に説明してきたが、本発明の面状発熱体は、添付図６（Ａ）〜（Ｃ）および図７に示すように、用途によっては被加熱物に直接導電性塗膜を形成してもよい。
【０１３１】  即ち、添付図６（Ａ）は、信号機に適用した本発明に係る面状発熱体の好ましい一態様を示す側面図であり、図６（Ｂ）および（Ｃ）は、各々その正面図および平面図であり、図７は、図６（Ａ）のＸ−Ｘ線断面矢視図であり、図６（Ｄ）はここで使用される天板の平面図である。
【０１３２】  図示されるように、信号機１０１は、縦長直方体状の信号本体１０３と、該信号機本体１０３に収容され、かつ本体正面に露出した電灯１０５ａ、１０５ｂおよび１０５ｃを備えており、これらは各々上から赤、黄および青に発光する。本体１０３の正面には、各電球の上部を覆う正面視逆U字状のフード１０６ａ、１０６bおよび１０６ｃが設けられており、上記フード１０６ａ〜１０６ｃの各々に面状発熱体１０７が形成されている。また信号機１０１は、その上部を覆う天板が設けられており、天板そのものも一の面状発熱体１１０となっている。
【０１３３】  フード１０６ａ〜１０６cの各々に設けられる面状発熱体１０７は、特に図７に示されるように、フード表面に形成された導電性塗膜であり、これに埋設された電極１１７，１１７を有している。
【０１３４】  フード１０６a〜１０６ｃは、正面視逆U字状の鋼鈑であり、その両面に絶縁性塗膜層１１９ａ，１１９bが形成されている。さらに、このフード１０６ａ〜１０６ｃは、一方の絶縁性塗膜層１１９ｂ上に積層された保護層１２１を有している。
【０１３５】  このような基材フード１０６aの他方の絶縁性塗膜層１１９a上には、面状発熱体１０７が形成されるが、この面状発熱体１０７は、フード１０６aの絶縁性塗膜層１１９に密着する第一の絶縁性塗膜層１２５と、この絶縁性塗膜層１２５上に形成される導電性塗膜層１２７と、この導電性塗膜層１２７上に形成される第二の絶縁性塗膜層１２９および保護層１３１を有している。
【０１３６】  また、この面状発熱体１０７では、第一の絶縁性塗膜層１２５の外周縁部上は、導電性塗膜１２７が形成されていない非加熱部１３０であり、この部分では第一および第二の絶縁性塗膜層１２５，１２９が直接密着している。そして、第二の絶縁性塗料層１２９上には、この絶縁性塗膜層１２９を保護するための保護層１３１が形成されている。
【０１３７】  電極１１７，１１７は、帯状金属箔からなり、面状発熱体１０７の幅方向両側において、長手方向に延在している。そして、電極１１７，１１７は、各々その一方端が外部のリード線２２，２２に接合され、他方端は非加熱部６０に達することなく終端している。
【０１３８】
また、電極１１７，１１７とリード線２２，２２との接合部（不図示）は、接着剤・パテなどによって絶縁・防水処理されている。
【０１３９】  このような構造を有する本体態様の面状発熱体１０７は、例えば以下に説明する塗装方式によって製造することができる。即ち先ず、フード１０６ａの表面に絶縁性塗料を塗布して絶縁性塗膜層１１９aを形成する。次に、絶縁性塗膜層１１９a上に絶縁性塗料を塗布し、乾燥硬化させて第一の絶縁性塗膜層１２５を形成し、電極１１７，１１７を接着して粗面化する。次いで、第一の絶縁性塗膜層１２５の表面外周部をマスキングする。その後、本発明に係る導電性塗料組成物を塗布し、速やかにマスキングを除去し、塗料組成物を乾燥硬化させて導電性塗膜層１２７とする。そして、導電性塗膜層１２７および絶縁性塗膜１２５外周部上に絶縁性塗料を塗布し、乾燥硬化させて第二の絶縁性塗膜層１２９とする。このようにして、導電性膜層１２７を囲む非加熱部１３０が形成される。
【０１４０】  また、絶縁性塗膜１２５形成時に、フード１０６ａの他方の表面に、絶縁塗料を塗布し、乾燥硬化させて絶縁性塗膜層１０９ａを形成し、さらに断熱塗料を塗布乾燥して断熱層１２１を形成する。
【０１４１】  その後、第一の絶縁性塗膜層１２９上に、絶縁性塗料を塗布し乾燥硬化させて保護層１３１とした後、電極１１７，１１７にリード線２２，２２を接続し、接続部分（不図示）を接着剤、パテなどによって絶縁・防水処理する。
【０１４２】
天板をなす面状発熱体１１０は、信号機本体１０３上部を覆うように両側部を湾曲させた基材の両面に、上述したフード１０６a〜１０６ｃと同様に絶縁体層を設け、その一方に保護層を設けるとともに、他方に図７中に示した面状発熱体１０７と同様の層構成を有する導電性塗膜を形成した基材付の面状発熱体であり、導電性塗膜に埋設された電極１３７，１３７を有している。
【０１４３】  電極１３７，１３７は、帯状金属箔からなり、幅方向両側において、長手方向に延在している。そして、電極１３７，１３７は、それぞれその一方端が外部のリード線２２，２２に接合され、他方端は導電性塗膜内で終端している。
【０１４４】
このような基材付きの面状発熱体１１０は、上述したのと同様の塗装方式で製造できる。
【０１４５】  以上説明した信号機１０１によれば、面状発熱体１０７および１１０のリード線２２，２２を、付図視の外部電源に接続されたコントローラ２５に接続し、このコントローラによって導電性塗膜層に流れる電流またはこれに加える印加電圧を制御することで、所望の温度で発熱させ、降雪時にフード１０６a〜１０６ｃおよび信号機上面に着雪するのを有効に防止することができる。
【発明の効果】
【０１４６】  本発明に係る導電性塗料組成物によれば、複雑な表面形状の基材または被加熱物にも容易に施工でき、耐水性、耐熱性、耐候性および機械的強度に優れた塗膜を提供できる。
【０１４７】  本発明に係る導電性塗料セットによれば、上記塗料組成物を容易に調製することが可能である。
【０１４８】
本発明に係る塗膜付き基材および面状発熱体は、前記塗料組成物を用いて形成されているため、複雑な表面形状を備えることができる他、耐水性、耐熱性、耐候性および機械的強度に優れた導電性塗膜を有している。
【実施例】
【０１４９】  以下、本発明を、その実施例を挙げてさらに具体的に説明するが、本発明は以下の実施例に限定して解釈されるものではない。
【実施例１】
【０１５０】
【実施例１】<導電性塗料の製造>
エポキシアクリレート樹脂３４．０重量部、平均粒径５μｍのグラファイト１８．０重量部、平均繊維長７０．０μｍのミルド化炭素繊維１４．０重量部、ｔ−ブチルカテコール０．０３重量部及びスチレンモノマー３３．４５重量部を混合し、ペイントシェーカーで１時間分散させた。その後ナフテン酸コバルト０．０２重量部及び脂肪酸アマイドワックス０．５重量部を加えて更に１５分間分散させて導電性発熱塗料を製造した。
【０１５１】  得られた導電性発熱塗料の組成を表１に示す。
【実施例２〜４】
【０１５２】<導電性塗料の製造>
塗料組成を表１に示すように変更した以外は、実施例１と同様にして導電性発熱塗料を製造した。
【０１５３】
【表１】
0005226911.tif 000002
【０１５４】［製造例１］
<絶縁性塗料の製造>
エポキシアクリレート樹脂３７重量部、マイカ１６重量部、弁柄４重量部、ｔ−ブチルカテコール０．０２重量部及びスチレンモノマー４２．４４重量部を混合し、ペイントシェーカーで１時間分散させた。その後ナフテン酸コバルト０．０４重量部及び脂肪酸アマイドワックス０．５重量部を加えて更に１５分間分散させて絶縁性塗料（エポキシアクリレート樹脂系絶縁プライマー）を製造した。
【０１５５】  得られた絶縁性塗料の組成を、表２に示す。
【０１５６】［製造例２〜４］
<絶縁性塗料の製造>
塗料組成を表２に示すように変更した以外は、製造例１と同様にして絶縁性塗料（製造例２：エポキシアクリレート樹脂系絶縁塗料、製造例３不飽和ポリエステル樹脂系絶縁塗料：および製造例４：ウレタン樹脂系絶縁塗料）を製造した。
【０１５７】
【表２】
0005226911.tif 000003
【実施例５】
【０１５８】＜塗膜の機械的強度＞
離型紙上に、実施例１〜４の導電性塗料および製造例１〜４の絶縁性塗料の各々を塗装した後、７日間乾燥保持し、遊離塗膜を作製した。【０１５９】  得られた遊離塗膜の機械的強度（引張り強さおよび伸び率）を、をＪＩＳ  Ｋ５４００『引っ張り強さと伸び率の測定』に基づき測定した。試験は、オリエンテック製ＲＴＭ−１００を使用し、クロスヘッド速度１．０ｍｍ/分、気温２５℃の条件下で行った。【０１６０】  得られた結果を表３に示す。【０１６１】
【表３】
0005226911.tif 000004
【実施例６】
【０１６２】
【実施例６】  <発熱塗膜電気抵抗への絶縁塗料の影響>
添付図８に示すように、120×200×5mm厚塩ビ板１５０に、10mm幅、30μm厚の銅箔製電極１５１，１５１を貼り付けた後、塩ビ板１５０および電極１５１，１５１に、実施例１〜４の導電性発熱塗料を乾燥膜厚が３００μｍになるように塗装して導電性塗膜を形成した。
【０１６３】
１日乾燥後電極１５１，１５１間の抵抗を測定した。次いで、製造例１の絶縁性塗料を乾燥膜厚が５００μｍになるように上塗りして１日乾燥させた後、再度電極１５１，１５１間の抵抗を測定した。
【０１６４】  得られた結果を表４に示す。【０１６５】［比較例１〜３］
アクリル樹脂系導電性塗料（商品名：マグクリーン200下塗り、中国塗料社製）、ビニル樹脂系導電性塗膜（商品名：マグクリーン200上塗り、中国塗料社製）およびエポキシ樹脂系導電性塗膜（商品名：エピコンC-プライマー、中国塗料社製）を用いて導電性塗膜を形成した以外は、実施例６と同様にして、電極間の抵抗を測定した。【０１６６】  得られた結果を表４に示す。【０１６７】
【表４】
0005226911.tif 000005
【実施例７】
【０１６８】
【実施例７】<塗膜発熱体の耐水性>
添付図８に示すように、120×200×5mm厚塩ビ板１５０に、10mm幅、30μm厚の銅箔製電極１５１，１５１を貼り付けた後、塩ビ板１５０および電極１５１，１５１に、実施例１〜４の導電性発熱塗料を乾燥膜厚が３００μｍになるように塗装して導電性塗膜を形成した。
【０１６９】  乾燥硬化後、湿度９０％、温度５０℃下で放置し、１００時間毎に測定して抵抗の経時変化を観察した。【０１７０】  得られた結果を表５に示す。【０１７１】［比較例４，５］
アクリル樹脂系導電性塗料（商品名：マグクリーン200下塗り、中国塗料社製）およびビニル樹脂系導電性塗膜（商品名：マグクリーン200上塗り、中国塗料社製）を用いて導電性塗膜を形成した以外は、実施例７と同様にして、電極間の抵抗の経時変化を観察した。【０１７２】  得られた結果を表５に示す。【０１７３】
【表５】
0005226911.tif 000006
【実施例８】
【０１７４】
【実施例８】  <塗膜発熱体の耐熱性>
添付図８に示すように、120×200×5mm厚塩ビ板１５０に、10mm幅、30μm厚の銅箔製電極１５１，１５１を貼り付けた後、塩ビ板１５０および電極１５１，１５１に、実施例１〜４の導電性発熱塗料を乾燥膜厚が３００μｍになるように塗装して導電性塗膜を形成した。
【０１７５】  得られた導電性塗膜を、湿度５０％下において温度−２０℃または８０℃で放置し、各々所定時間毎に測定して抵抗の経時変化を観察した。【０１７６】  得られた結果を表６に示す。【０１７７】
【表６】
0005226911.tif 000007
【実施例９】
【０１７８】＜塗装方式による発熱パネルの製作と発熱特性＞
添付図１（Ａ）および（Ｂ）に示される面状発熱体１を、実施例１の導電性塗料および製造例１〜３の絶縁性塗料を用い、上述の塗装方式に従って以下のように製造した。【０１７９】  ＜基材３＞
（長さ310mm×幅270mm×厚さ3mmのサンドブラスト鋼板)
鋼飯９の両面に製造例１の絶縁性塗料を塗布して乾燥硬化させ、厚さ150μｍの絶縁性塗膜層１１，１１を形成した。一方（非発熱面側）の断熱性塗膜層１１上に、ウレタン系上塗り塗料（グレー）を塗布し、厚さ60μｍの保護層１３を形成した。【０１８０】  ＜導電性塗膜５＞
基板３の他方（発熱面側）の絶縁性塗膜層１１に、製造例２の絶縁性塗料を塗布乾燥させた厚さ300μｍの絶縁性塗膜層１５と、実施例１の導電性塗料を塗布乾燥させた厚さ300μｍの導電性塗膜層１７と、製造例３の絶縁性塗料を塗布乾燥させた厚さ300μｍの絶縁性塗膜層１９とを積層して形成した。【０１８１】  絶縁性塗膜層１９の表面には、断熱塗料を塗布して、厚さ3000μｍの断熱層２１を設けた。【０１８２】
＜電極７＞
厚さ30μｍ×幅10mm×長さ280mmの銅箔を用いた。電極７の取り付け方法は、図１(Ａ)および（Ｂ）で説明した方法に従った。得られた面状発熱体１を用い、１００Ｖの交流電源に接続されたコントローラ２５を介して通電し、気温２０℃で消費電力（電力計を用いた）、表面温度（貼り付け式熱電対を用いた）を測定するとともに、鋼鈑９と導電性塗膜層１７間の電気抵抗を測定した。
【０１８３】  得られた結果を表７に示した。
【実施例１０〜１２】
【０１８４】
【実施例１０〜１２】＜塗装方式による発熱パネルの製作と発熱特性＞
導電性塗膜１７を、実施例２〜４の導電性塗料を用いて形成した以外は、実施例９と同様にして添付図１（Ａ）および（Ｂ）に示される面状発熱体１を製造、その消費電力、表面温度および電気抵抗を測定した。
【０１８５】  得られた結果を表７に示した。
【０１８６】
【表７】
0005226911.tif 000008
【実施例１３】
【０１８７】
【実施例１３】＜ＦＲＰ成形方式による面状発熱体の製造＞
添付図２（Ａ）および（Ｂ）に示される面状発熱体３１を、実施例１の導電性塗料および製造例１〜３の絶縁性塗料を用い、上述のＦＲＰ成型方式に従って以下のように製造した。
【０１８８】  ＜導電性塗膜５＞
ポリエステル型(270×310mm平板)に離型剤を塗布し、次いでエアースプレーを用い、製造例３の絶縁性塗料を塗布し乾燥硬化させた厚さ500μｍの絶縁性塗膜層１９と、実施例１の導電性塗料を塗布し乾燥硬化させた厚さ300μｍの導電性塗膜層１７と、製造例２の絶縁性塗料を塗布し乾燥硬化させた厚さ500μｍの絶縁性塗膜層１５とを積層した。【０１８９】  ＜基材３＞
導電性塗膜５形成後、絶縁性塗膜層１５上に、不飽和ポリエステル樹脂を含浸させたガラス繊維を型内に装填・積層(6層5mm厚)した。硬化後、脱型して導電性塗膜５が形成されたＦＲＰ基材３３を得た。【０１９０】  ＜電極７＞
厚さ30μｍ×幅10mm×長さ280mmの銅箔を用いた。電極７の取り付け方法は、図２（Ａ）および（Ｂ）で説明した方法に従った。
【実施例１４】
【０１９１】＜面状発熱体の製造およびその着雪防止機能＞
添付図３（Ａ）および（Ｂ）および図４（Ａ）に示される面状発熱体４１を、実施例１の導電性塗料および製造例１〜３の絶縁性塗料を用い、上述の塗装方式に従って以下のように製造した。【０１９２】  ＜基材４３＞
（長さ1100mm×幅550mm×厚さ3 mmのアルミ板：屈曲側に設けられる２枚の三角形アルミ製補強板によって補強)
長手方向中間で屈曲するアルミ板４３を脱脂し、下地処理した後、両面に製造例１の絶縁性塗料を塗布して乾燥硬化させ、厚さ150μｍの絶縁性塗膜層５１，５１を形成した。一方（非発熱面側）の断熱性塗膜層５１上に、製造例３の絶縁性塗料を塗布乾燥させて厚さ300μｍの絶縁性塗膜層５２を形成し、さらに断熱塗料を塗布して、厚さ3000μｍの断熱層２１を設けた。【０１９３】  ＜導電性塗膜４５＞
基板４３の他方（発熱面側）の絶縁性塗膜層５１に、製造例２の絶縁性塗料を塗布乾燥させた厚さ300μｍの絶縁性塗膜層５５と、実施例２の導電性塗料を塗布乾燥させた厚さ300μｍの導電性塗膜層５７と、製造例３の絶縁性塗料を塗布乾燥させた厚さ600μｍの絶縁性塗膜層５９とを積層し、さらにウレタン系上塗り塗料（グレー）を塗布し、厚さ60μｍの保護層６１を形成した。【０１９４】
＜電極４７＞
厚さ30μｍ×幅10mm×長さ1070mmの銅箔を用いた。電極５７の取り付け方法は、図４(Ａ)で説明した方法に従った。得られた面状発熱体４１を送電線鉄塔アームの配電電柱機器(トランス、開閉器)に図３（Ｂ）に示すように被せ、交流100 Ｖの電源に接続したコントローラ２５を介して電流を流し、降雪時での着雪氷防止効果を調べた。
【０１９５】  得られた結果を表８に示した。
【実施例１５】
【０１９６】＜面状発熱体の製造およびその着雪防止機能＞
形状を、図５（Ａ）および（Ｂ）に示されるドーム型とした以外は、実施例１４と同様にして塗装方式にて面状発熱体８１を製造し、着雪氷防止効果を調べた。【０１９７】  得られた結果を表８に示した。
【実施例１６】
【０１９８】＜面状発熱体の製造およびその着雪防止機能＞
添付図３（Ａ）および（Ｂ）および図４（Ｂ）に示される面状発熱体４１を、実施例１の導電性塗料および製造例１〜３の絶縁性塗料を用い、上述のＦＲＰ成型方式に従って以下のように製造した。【０１９９】  ＜導電性塗膜７５＞
ポリエステルメス型（湾曲状）に離型剤を塗布し、次いでエアースプレーを用い、製造例３の絶縁性塗料を塗布し乾燥硬化させた厚さ300μｍの保護層６１と、製造例２の絶縁性塗料を塗布し乾燥硬化させた厚さ300μｍの絶縁性塗膜層５９と、実施例１の導電性塗料を塗布し乾燥硬化させた厚さ300μｍの導電性塗膜層５７と、製造例２の絶縁性塗料を塗布し乾燥硬化させた厚さ500μｍの絶縁性塗膜層５５とを積層した。【０２００】  ＜基材７３＞
導電性塗膜７５形成後、絶縁性塗膜層５５上に、不飽和ポリエステル樹脂を含浸させたガラス繊維を型内に装填・積層(6層5mm厚)した。硬化後、脱型して導電性塗膜７５が形成されたＦＲＰ基材７３を得た。【０２０１】
＜電極４７＞
厚さ30μｍ×幅10mm×長さ1070mmの銅箔を用いた。電極４７の取り付け方法は、図４（Ｂ）で説明した方法に従った。得られた面状発熱体４１を送電線鉄塔アームの配電電柱機器(トランス、開閉器)に図４（Ｂ）に示すように被せ、交流100 Ｖの電源に接続したコントローラ２５を介して電流を流し、降雪時での着雪氷防止効果を調べた。
【０２０２】  得られた結果を表８に示した。
【実施例１７】
【０２０３】
【実施例１７】＜面状発熱体の製造およびその着雪防止機能＞
形状を、図５（Ａ）および（Ｂ）に示されるドーム型とした以外は、実施例１６と同様にしてＦＲＰ成型方式にて面状発熱体８１を製造し、その着雪氷防止効果を調べた。
【０２０４】  得られた結果を表８に示した。【０２０５】
【表８】
0005226911.tif 000009
【実施例１８】
【０２０６】＜道路交通信号機の着雪氷防止機能＞
添付図６（Ａ）〜（Ｃ）に示す信号機１０１のフード１０６ａに、図７の積層構成を有する面状発熱体１０７を、上述した塗装方式に従って以下のように形成した。【０２０７】  ＜フード１０６ａ＞
フード１０６ａの一方の表面に製造例１の絶縁性塗料を塗布し、乾燥硬化させた厚さ150μｍの絶縁性塗膜層１１９aを形成し、他方の表面には製造例３の絶縁性塗料を塗布し、乾燥硬化させた厚さ300μｍの絶縁性塗膜層１１９ｂを形成し、さらにウレタン系上塗塗料（艶消し黒）を塗布して厚さ60μｍの保護層１２１を形成した。【０２０８】  ＜面状発熱体１０７＞
導電性塗膜
絶縁性塗膜層１１９aに製造例２の絶縁性塗料を塗布し、乾燥硬化した厚さ300μｍの絶縁性塗膜層１２５と、実施例２の導電性塗料を塗布し、乾燥硬化した厚さ300μｍの導電性塗膜層１２７と、製造例３の絶縁性塗料を塗布し、乾燥硬化した厚さ600μｍの絶縁性塗膜層１２９とを積層した。次いで、ウレタン系上塗り塗料（グレー）を塗布し、乾燥硬化させて厚さ60μｍの保護層１３１を形成した。【０２０９】
電極１１７
厚さ30μｍ×幅10mm×長さ310mmの銅箔を用いた。電極１１７の取り付け方法は、図６および図７で説明した方法に従った。このような面状発熱体１０７がフード１０６ａに設けられた信号機を戸外に取り付け、交流100 Ｖの電源に接続したコントローラ２５を介して電流を流し、降雪時での着雪氷防止効果を調べた。
【０２１０】  得られた結果を表９に示した。
【実施例１９】
【０２１１】
【実施例１９】＜道路交通信号機の着雪氷防止機能＞
添付図６（Ａ）〜（Ｃ）に示すような信号機１０１のフード１０６ａに、実施例１８と同様にして面状発熱体１０７を形成した。
【０２１２】  次いで、信号機１０１の上部に、基材付き面状発熱体１１０を取り付けた。
なお、この面状発熱体１１０は、上述した塗装方式に従って、以下のようにして製造した。【０２１３】
＜基材＞
両端が湾曲した鋼鈑製基材（長さ500mm×幅150mm×厚さ3mm）を実施例１８のフード１０６ａに対するのと同様にして絶縁処理した。
【０２１４】
＜導電性塗膜および電極＞
絶縁処理した基材の一面に、実施例１８と同様にして導電性塗膜層１２７および電極１１７を形成した。面状発熱体１１０および１０７が設けられた信号機１０１を戸外に取り付け、交流100 Ｖの電源に接続したコントローラ２５を介して電流を流し、降雪時での着雪氷防止効果を調べた。
【０２１５】  得られた結果を表９に示した。
【実施例２０〜２１】
【０２１６】＜道路交通信号機の着雪氷防止機能＞
添付図６（Ａ）〜（Ｃ）に示すような信号機１０１に、表９に示すように、面状発熱体１０７および／または１１０を設ける以外は、実施例１８と同様にして降雪時での着雪氷防止効果を調べた。
【０２１７】  得られた結果を表９に示す。
【０２１８】［比較例６］
＜道路交通信号機の着雪氷防止機能＞
添付図６（Ａ）〜（Ｃ）に示すような信号機１０１に、面状発熱体１０７および１１０の何れも設けなかった以外は、実施例１８と同様にして降雪時での着雪氷防止効果を調べた。
【０２１９】  得られた結果を表９に示す。
【０２２０】
【表９】
0005226911.tif 000010
【図面の簡単な説明】
【図１】  図１（Ａ）は、本発明に係る面状発熱体の好ましい一態様を示す平面図であり、図１（Ｂ）は、図１（Ａ）中のＢ−Ｂ線断面矢視図である。
【図２】  図２（Ａ）は、本発明に係る面状発熱体の他の好ましい態様を示す平面図であり、図２（Ｂ）は、図２（Ａ）中のＢ−Ｂ線断面矢視図である。
【図３】  図３（Ａ）は、本発明に係る面状発熱体の別の好ましい態様を示す概略平面図であり、図３（Ｂ）は、その概略側面図である。
【図４】  図４（Ａ）は、図３（Ａ）中Ｘ−Ｘ線断面矢視図であり、図４（Ｂ）は、図３で示す外観形状の面上発熱体を、ＦＲＰ成形方式で製造した場合の図３（Ａ）中Ｘ−Ｘ線断面図である。
【図５】  図５（Ａ）は、本発明に係る面状発熱体のさらに別の好ましい態様を示す概略平面図であり、添付図５（Ｂ）は、その概略側面図である。
【図６】  図６（Ａ）は、信号機に適用した本発明に係る面状発熱体の好ましい一態様を示す側面図であり、図６（Ｂ）および（Ｃ）は、各々その正面図および平面図であり、図６（Ｄ）はここで使用される天板の平面図である。
【図７】  図７は、図６（Ａ）のＸ−Ｘ線断面矢視図である。
【図８】  図８は、実施例における試験装置の概略平面図である。
【符号の説明】１，３１，４１，８１，１０７，１１０  面状発熱体
１７，５７，１２７  導電性塗膜層
７，４７，１１７  電極
１５，１９，５５，５９，１２５，１２９  絶縁性塗膜層
【図１】
0005226911.tif 000011
【図２】
0005226911.tif 000012
【図３】
0005226911.tif 000013
【図４】
0005226911.tif 000014
【図５】
0005226911.tif 000015
【図６】
0005226911.tif 000016
【図７】
0005226911.tif 000017
【図８】
0005226911.tif 000018